(57)【要約】【課題】  被転写体にパッチを容易に転写でき、多数回の繰り返し使用でも、媒体の表面と保護する耐擦傷性や耐溶剤性などに加えて、簡易な真正性判定が可能なパターニングされたコレステリック液晶層、さらには、ホログラムを有するパッチ転写媒体を提供する。【解決手段】  （１）透明基材、該透明基材の一方の面に第１のコレステリック液晶層、パターニングされた第２のコレステリック液晶層、ホログラム形成層及び接着層からなる転写材と、（２）支持基材へ剥離性樹脂層を設けた支持材とからなり、前記転写材の転写部をハーフカット処理を施してパッチとし、該パッチが前記支持材の剥離性樹脂層面へ剥離可能に積層されていることを特徴とし、また、上記コレステリック液晶層が偏光性を有することを特徴とする。【選択図】  図１
2010120230.tif 000002
【特許請求の範囲】
【請求項１】
透明基材、該透明基材の一方の面に第１のコレステリック液晶層、パターニングされた第２のコレステリック液晶層、及び接着層からなる転写材と、支持基材へ剥離性樹脂層を設けた支持材とからなり、前記転写材の転写部をハーフカット処理してパッチとし、該パッチが前記支持材の剥離性樹脂層面へ剥離可能に積層されているパッチ転写媒体。
【請求項２】
透明基材、該透明基材の一方の面に第１のコレステリック液晶層、パターニングされた第２のコレステリック液晶層、ホログラム形成層及び接着層からなる転写材と、支持基材へ剥離性樹脂層を設けた支持材とからなり、前記転写材の転写部をハーフカット処理してパッチとし、該パッチが前記支持材の剥離性樹脂層面へ剥離可能に積層されているパッチ転写媒体。
【請求項３】
前記転写材の接着層が、熱溶融転写方式、熱昇華転写方式又はインクジェット方式のいずれかで画像が形成される受容性を有することを特徴とする請求項１または２に記載のパッチ転写媒体。
【請求項４】
前記接着層が粘着性も有する粘着性接着層であることを特徴とする請求項１または２に記載のパッチ転写媒体。
【発明の詳細な説明】
【技術分野】
【０００１】
本発明は、パッチ転写媒体に関し、さらに詳しくは、転写後は耐擦傷性や耐溶剤性などの耐久性に加えて、意匠性とセキュリティ性に優れるコレステリック液晶、さらにはホログラムをも有するパッチを、転写性よく転写できるパッチ転写媒体に関するものである。このパッチ転写媒体は、偽造防止機能を必要とする種々の形状を有する物（以下、被転写体という。）の所望の部分に正確に転写して用いられる。
「パッチ」とは、請求項に記載のとおり、支持基材上に剥離性樹脂層を介して、設けられた転写材の、一部分のみをハーフカットして、そのハーフカット部分のみを転写するときの、その「転写部分」をいう。
さらに、このパッチ転写媒体の接着層に、熱溶融転写方式、熱昇華転写方式又はインクジェット方式のいずれかで、被転写体への転写形成が必要な画像を設けておき、この転写によって位置精度よく被転写体上に形成することにより、偽造防止媒体（被転写体にパッチ転写媒体を転写したものをいう。）及び形成画像の真正性を耐久性よく証明することに用いられるパッチ転写媒体に関するものである。
【０００２】
本明細書において、配合を示す「比」、「部」、「％」などは特に断わらない限り質量基準であり、「／」印は一体的に積層されていることを示す。また、「ＰＥＴ」は「ポリエチレンテレフタレート」、「エクストルージョンコーティング」は「ＥＣ」、の略語、同意語、機能的表現、通称、又は業界用語である。
【背景技術】
【０００３】
（主なる用途）本発明のパッチ転写媒体主なる用途としては、偽造防止分野、具体的には、クレジットカード等の、偽造されて使用されると、カード保持者やカード会社等に損害を与え得るもの、運転免許証、社員証、会員証等の身分証明書、入学試験用の受験票、パスポート等、紙幣、商品券、ポイントカード、株券、証券、抽選券、馬券、預金通帳、乗車券、通行券、航空券、種々の催事の入場券、遊戯券、交通機関や各種電話用のプリペイドカード等がある。
これらはいずれも、経済的、もしくは社会的な価値を有する情報や、本人識別等の情報を保持した情報記録体であり、偽造による損害を防止する目的で、記録体そのものの真正性を識別できる機能を有することが望まれるが、その中でも、その情報が目視画像であって、その目視画像の真正性を証明する機能を有することが特に望まれるものに適用される。
さらには、その目視画像の耐久性、すなわち、耐擦傷性や耐溶剤性等を高めることが望まれるものに適用される。
【０００４】
また、上記した用途以外であっても、高額商品、例えば、高級腕時計、高級皮革製品、貴金属製品、もしくは宝飾品等の、しばしば、高級ブランド品と言われるもの、または、それら高額商品の収納箱やケース等も偽造され得るものである。また、量産品でも有名ブランドのもの、例えば、オーディオ製品、電化製品等、または、それらに吊り下げられるタグも、偽造の対象となりやすい。
さらに、著作物である音楽ソフト、映像ソフト、コンピュータソフト、もしくはゲームソフト等が記録された記憶体、またはそれらのケース等も、やはり偽造の対象となり得る。また、プリンター用のトナー、用紙など、交換する備品を純正材料に限定している製品などにも、偽造による損害を防止する目的で、そのものの真正性を識別できる機能を有することが望まれる。
これらのものに、目視画像を形成し、且つ、その目視画像の真正性を証明する必要のあるものにも好適である。
【０００５】
（背景技術）従来、上記の用途の媒体、例えば、一定の金額を払い込んだ（プリペイドという）権利や資格などを証明する媒体が増加している。該媒体は一定の経済的価値や効果を持つため、有効期間や区間、氏名、年齢などの個別情報が改竄されて、不正に偽造、変造、不正使用することが絶えず、種々の改竄防止策が提案され、セキュリティ性の向上が図られている。
また、優れた美観、意匠性とともに、高いセキュリティ性を持つホログラム転写箔を用いて、ホログラムを媒体へ転写することが知られている。ホログラム転写箔は、基本的には基材フィルム上に、剥離層または、離型層と保護層、ホログラム形成層、ホログラム効果層および接着層を設け、カードなどの被転写材の転写領域に対向させて接着し、接着後に基材フィルムを剥離して、カードなどの被転写材の表面にホログラム形成層を転写する。
上記ホログラム転写箔は、ホログラム形成層の変造や偽造が困難であることから、被転写物品の偽造、変造が有効に防止されているが、各種模倣、偽造、変造技術の向上によりさらに優れた偽造防止性、変造防止性が要求されるようになってきた。
【０００６】
一方、上記の用途の媒体、例えば、ＩＤカード（個人認証カード）では媒体の表面へ文字、数字、顔写真等のような画像が形成される。これらの画像の形成は、近年、所謂溶融転写タイプ又は昇華転写タイプのインクリボンを用いて熱転写又は昇華転写による転写法で行われることが多い。該転写法は基材シート上に着色転写層を形成した熱転写シートにおいて、その背面からサーマルヘッドなどにより、画像状に加熱して、上記の着色転写層を熱転写受像シートの表面に熱転写して、画像形成するものである。この熱転写方法は、その着色転写層の構成によって、昇華転写型と熱溶融転写型の二方式に大別される。両方式ともに、フルカラー画像の形成が可能であり、例えば、イエロー、マゼンタ、シアンさらに必要に応じて、ブラックの三色ないし四色の熱転写シートを用意し、同一の熱転写受像シートの表面に各色の画像を重ねて熱転写して、フルカラー画像を形成するものである。
【０００７】
マルチメディアに関連した様々なハードおよびソフトの発達により、この熱転写方法は、コンピューターグラフィックス、衛星通信による静止画像そしてＣＤＲＯＭその他に代表されるデジタル画像およびビデオ等のアナログ画像のフルカラーハードコピーシステムとして、その市場を拡大している。
この熱転写方法による熱転写受像シートの具体的な用途は、多岐にわたっている。代表的なものとしては、印刷の校正刷り、画像の出力、ＣＡＤ／ＣＡＭなどの設計およびデザインなどの出力、ＣＴスキャンや内視鏡カメラなどの各種医療用分析機器、測定機器の出力用途そしてインスタント写真の代替として、また身分証明書やＩＤカード、クレジットカード、その他カード類への顔写真などの出力、さらに遊園地、ゲームセンター、博物館、水族館などのアミューズメント施設における合成写真、記念写真としての用途などをあげることができる。
【０００８】
（先行技術）
上記のような用途の多様化に伴い、受容層が基材上に剥離可能に設けられた中間転写媒体で、その受容層に染料層を有する熱転写シートを用いて、染料を転写して画像を形成し、その後に中間転写記録媒体を加熱して、受容層を被転写体上に転写する方法が提案されている。（例えば、特許文献１参照）
特に、昇華転写型の熱転写シートで画像形成した場合、顔写真等の階調性画像を精密に形成することができるが、通常の印刷インキによる画像とは異なり、耐候性、耐摩擦性、耐薬品性等の耐久性に欠ける弱点がある。その解決策として、熱転写画像上に熱転写性樹脂層を有する保護層熱転写フィルムを重ね合わせ、サーマルヘッドや加熱ロール等を用いて、透明性を有する熱転写性樹脂層を転写させ、画像上に保護層を形成することが行われている。
【０００９】
上記の保護層はサーマルヘッドまたは熱ロールによる転写時に、部分的に転写する必要があることから、箔切れ性を有する必要がある。この場合、保護層を数ミクロン程度の厚さの樹脂膜にせざるを得ないことから、強靱な耐擦傷性、耐薬品性等の耐久性を持たせることが出来ない。また、中間転写記録媒体に形成する保護層も箔切れ性の観点から、充分な耐擦傷性、耐薬品性等の耐久性を持たせることが出来ない。
インクジェット方式に至っては、インクジェットプリンターによりフルカラートナーを静電的手法により被印字部へ飛ばして印字する（画像形成する）ものであり、被印字部に接触しないという利点があるものの、被印字部への接着性は弱く、その印字（画像）の耐久性は著しく低いと言わざるを得ない。
【００１０】
また、樹脂層を設けたシート基材と、受容層を設けた透明シートが積層され、受容層を含めて透明シート部にハーフカット処理が施され、透明シート上にホログラム形成層が積層され、樹脂層と透明シートの間で剥離する中間転写記録媒体の製造方法において、透明シート上にホログラム形成層が積層された原反上に、受容層を塗布し、その後に透明シートの受容層の設けられている面と反対面と、予め１画面単位毎に相当する位置にレジマーク（レジストレーションマーク：位置を正確に指し示すもの。）を形成したシート基材とを樹脂層を介して貼り合わせ、次にレジマークを読み取って、ハーフカット処理の位置合わせとハーフカット処理を行なうことを特徴とすることが記載されている。この文献における中間転写記録媒体を使用して、過酷な使用条件においても、熱転写画像の各種耐久性に優れ、保護層（透明シート）を画像上に（ハーフカット処理がされているので）、精度良く、簡単に転写することができ、また透明シート上にホログラム画像が形成してあるため、熱転写の画像形成された被転写体の改ざん、偽造防止性に優れたものとなることが記載されている。（ホログラムパッチ転写媒体。例えば、特許文献２参照）
【００１１】
しかしながら、近年、ホログラムそのものの偽造が高度になり、ホログラム画像があることを目視判定するだけの真正性判定では、そのホログラムが真正に製造されたものか否か明確に判断できず、偽造品を排除することが難しい状況となっている。また、その真正性判定を、例えば金融機関の窓口や、デパートの売り場の照明下で実施した場合、照明そのものがホログラムの再生には不向きなことが多く（波長単一性や、位相が揃ったものでなく、目に優しく光を散乱させた蛍光灯のように、多くの波長が混在した散乱光である場合が多い。）、ホログラムの目視判定のみを真正性判定のよりどころとすることはもはや不十分であるという欠点を有していた。
【００１２】
【特許文献１】特開昭６２−２３８７９１号公報
【特許文献２】特開２００２−２７４０６０号公報
【発明の開示】
【発明が解決しようとする課題】
【００１３】
そこで、本発明はこのような問題点を解消するためになされたものである。その目的は、カードなどの偽造防止媒体（本発明では被転写体と呼ぶ。）に、熱転写等によって形成した画像を保護する、もしくは、熱転写等によって形成した画像を有する、耐久性の高いパッチを転写形成し、過酷な使用条件においても、その画像の各種耐久性に優れ、また、パッチを被転写体上に位置精度良く、容易に転写でき（画像があるべき位置に精度よく転写される。）、転写された媒体においては、簡便な判定方法により、真正性が容易に、且つ、正確に判断できるというセキュリティ面において優れた第１のコレステリック液晶と、パターニングされた第２のコレステリック液晶を有するパッチ転写媒体及び、これにホログラムをも付加したパッチ転写媒体を提供する。
すなわち、媒体使用時、耐久性を有し、多数回の繰り返し使用でも、媒体の表面が保護されるとともに、簡易な手段によりその真正性が正確に判断できるパッチ転写媒体を提供する。
【課題を解決するための手段】
【００１４】
上記の課題を解決するために、
本発明のパッチ転写媒体の第１の態様は、
（１）透明基材、該透明基材の一方の面に第１のコレステリック液晶層、パターニングされた第２のコレステリック液晶層、及び接着層からなる転写材と、（２）支持基材へ剥離性樹脂層を設けた支持材とからなり、前記転写材の転写部をハーフカット処理を施してパッチとし、該パッチが前記支持材の剥離性樹脂層面へ剥離可能に積層されていることを特徴とする。
本発明のパッチ転写媒体の第１の態様によれば、
（１）透明基材、該透明基材の一方の面に第１のコレステリック液晶層、パターニングされた第２のコレステリック液晶層、及び接着層からなる転写材と、（２）支持基材へ剥離性樹脂層を設けた支持材とからなり、前記転写材の転写部をハーフカット処理を施してパッチとし、該パッチが前記支持材の剥離性樹脂層面へ剥離可能に積層されているパッチ転写媒体が提供される。
このパッチ転写媒体により、前記透明基材を備えた前記第１のコレステリック液晶層、パターニングされた第２のコレステリック液晶層、前記接着層が、パッチとして、被転写体（パッチが転写されて、偽造防止媒体となるもの。）に転写される。被転写体は、前記パッチ転写前に、熱溶融転写方式、熱昇華転写方式又はインクジェット方式のいずれかであらかじめ画像が形成されており、この画像に対して位置精度よくパッチが転写される。
【００１５】
コレステリック液晶層及びそのパターニングは、オフセット印刷方式、グラビア印刷方式、凹版印刷方式、スクリーン印刷方式等種々の印刷方式や、種々のリソグラフィー方式により実施することができるが、パターニングする場合は、パターニング形状そのものが偽造防止用途に用いられるため、その形状精度、位置精度は、目視観察において±１００μｍ、さらには、光学的自動認識においては±１０μｍの精度が要求される。従って、各方式において、高い精度を実現できる手法、例えば、それぞれ、ドライオフセット方式、精密彫刻版によるグラビア印刷方式、精密凹版を用いた凹版印刷方式、ステンレススクリーンを用いたスクリーン印刷方式や、精密リソグラフィー方式が好適である。
さらに、パターニング形成部分のみ厚さが突出することから、後工程で行われるラミネーション圧力や、転写圧力による液晶の劣化が生じないものが好適である。これは、液晶層を形成する樹脂の強度や、液晶のカプセル化により実現できる。また、この圧力を緩和するために、液晶層間の隙間に、透明な樹脂を充填し（印刷等による。）この劣化を防止することも好適である。
【００１６】
前記第１のコレステリック液晶層上に、前記第２のコレステリック液晶層をパターン状に重ねて形成する際には、第２のコレステリック液晶層に含まれる樹脂や溶剤により前記第１のコレステリック液晶層が一部溶解する等劣化しやすく、そのため、前記第２のコレステリック液晶層のパターン形成精度が低下する。これを防ぐため、前記第１のコレステリック液晶層及び前記第２のコレステリック液晶層としてＵＶ硬化性等の樹脂を使用することにより、樹脂や溶剤に侵されにくく、同時に侵しにくい組成とすることが好ましい。さらには、樹脂そのものを変えることも望ましい。例えば、アクリル系樹脂／ウレタン系樹脂混合系に対してアクリル系樹脂／塩化ビニル・酢酸ビニル系樹脂混合系等、お互いが溶解し難いもの
が望ましい。前記２層が透明基材を挟んで形成される場合は、前記２層の形成精度を十分確保できるという利点があるが、前記２層の相互の位置精度を確保することが難しくなる。
【００１７】
本発明のパッチ転写媒体の第２の態様は、
（１）透明基材、該透明基材の一方の面に第１のコレステリック液晶層、パターニングされた第２のコレステリック液晶層、ホログラム形成層及び接着層からなる転写材と、（２）支持基材へ剥離性樹脂層を設けた支持材とからなり、前記転写材の転写部をハーフカット処理を施してパッチとし、該パッチが前記支持材の剥離性樹脂層面へ剥離可能に積層されていることを特徴とする。
本発明のパッチ転写媒体の第２の態様によれば、
（１）透明基材、該透明基材の一方の面にパターニングされたコレステリック液晶層、ホログラム形成層、及び接着層からなる転写材と、（２）支持基材へ剥離性樹脂層を設けた支持材とからなり、前記転写材の転写部をハーフカット処理を施してパッチとし、該パッチが前記支持材の剥離性樹脂層面へ剥離可能に積層されているパッチ転写媒体が提供される。
このパッチ転写媒体により、前記透明基材を備えた前記パターニングされたコレステリック液晶層、ホログラム形成層と、前記接着層が、パッチとして、被転写体に転写される。被転写体は、前記パッチ転写前に、熱溶融転写方式、熱昇華転写方式又はインクジェット方式のいずれかであらかじめ画像が形成されており、この画像に対して位置精度よくパッチが転写される。
【００１８】
ホログラム形成層は、パターニングされたコレステリック液晶層の上に形成する場合、形成層厚さがコレステリック液晶層の厚さより大きいことが望ましく、これにより均一なホログラムレリーフを形成できる。
但し、コレステリック液晶層より薄い厚さでホログラム形成層を形成した場合は、コレステリック液晶層のある部分のみホログラムレリーフが形成され、コレステリック液晶層のパターンに同調したホログラムを形成することができる。この同調性も偽造防止効果として利用できるが、敢えて、パターニングされたコレステリック液晶層とホログラム形成層との間に透明基材を設け、個々の層の形成精度、性能を確保することもできる。
【００１９】
本発明のパッチ転写媒体の第３の態様は、
（１）透明基材、該透明基材の一方の面に、
前記第１のコレステリック液晶層、パターニングされた第２のコレステリック液晶層、及び前記接着層からなる転写材、もしくは、前記第１のコレステリック液晶層、パターニングされた第２のコレステリック液晶層、前記ホログラム形成層及び前記接着層からなる転写材と、
（２）支持基材へ剥離性樹脂層を設けた支持材とからなり、前記転写材の転写部をハーフカット処理を施してパッチとし、該パッチが前記支持材の剥離性樹脂層面へ剥離可能に積層されているパッチ転写媒体において、
前記転写材の接着層が、熱溶融転写方式、熱昇華転写方式又はインクジェット方式のいずれかで画像が形成される受容性を有することを特徴とするものである。
【００２０】
本発明のパッチ転写媒体の第３の態様によれば、
前記透明基材を備えた前記第１のコレステリック液晶層、パターニングされた第２のコレステリック液晶層、と、前記接着層
もしくは、前記透明基材を備えた前記第１のコレステリック液晶層、パターニングされた第２のコレステリック液晶層、前記ホログラム形成層と、前記接着層が、パッチとして被転写体に転写される。
その接着層は、熱溶融転写方式、熱昇華転写方式又はインクジェット方式のいずれかで画像が形成可能な受容性を有しており、前記パッチ転写前に、その熱溶融転写方式、熱昇華転写方式又はインクジェット方式のいずれかで、その接着層上に被転写体に形成する必要のある画像をあらかじめ形成される。
【００２１】
パッチ転写により、この画像を保持したパッチを、被転写体の所定の位置に形成する。この画像は、例えば、ＩＤカード表面に形成される文字、数字、顔写真等であり、そのＩＤカードの認証を目的として、その文字や、数字を光学的に自動読取したり、顔写真を判定したりすることから、その位置精度は高いものが要求される。さらに、認証する特定の部分のみを選択的に前記パターニングされたコレステリック液晶そして／または前記ホログラム形成層で覆うことが可能となり、偽造防止効果を高めることができる。
【００２２】
本発明のパッチ転写媒体の第１から第３の態様において、このパッチ転写後は、このＩＤカードを数年〜数十年間、ゲート端末等によって繰り返し擦られたり、保有者が携帯することによる物理的圧力が掛かったり、保持者の汗や手油等に侵食されたりすることを防ぐため、前記第１のコレステリック液晶層やパターニングされた第２のコレステリック液晶層に接して、耐久性に優れる前記透明基材が設けられている。さらに、コレステリック液晶も、高分子分散型液晶や、カプセル化された液晶を使用することで、その耐久性をより高いものとすることができる。
さらに、前記第１のコレステリック液晶層とパターニングされた第２のコレステリック液晶層との組み合わせや、第２のパターニング液晶層のパターニング形状は、偽造防止効果を出現するパターン形状であって、偏光板を用いて、第１の液晶層や、第２の液晶層のそのパターン形状を光学的に遮蔽したり透過したりすることにより、また、あらかじめ被転写体に形成した画像もしくはパッチ転写に形成した画像との相互関係による画像の選択的読み出しを行うことで、高い偽造防止効果を出現する。また、この相互関係に、ホログラム画像との相互関係を付加することで、さらに高い偽造防止効果を出現する。
【００２３】
その相互関係とは、例えば、前記画像部分のみ全てコレステリック液晶層で覆うパターン形状、前記画像の一部のみコレステリック液晶層で覆うパターン、さらには前記画像の形成されていない部分を含めてコレステリック液晶層で覆うパターン等がある。
その中で、例えば、前記画像を部分的に前記コレステリック液晶層で覆う場合、前記画像がＩＤ番号（個人認証番号）であって、そのＩＤ番号を光学的自動認識方法において認識する際、その番号の一部を覆うことで、前記コレステリック液晶層への特定波長の入射光（画像読み取り用の参照光）が一部前記コレステリック液晶層で選択的に反射されるが、この選択的反射光をのみを透過する円偏光板を用いて読み取ると、前記コレステリック液晶層のある部分のみＩＤ番号が抜けて読み取られることになる。逆に前記コレステリック液晶層を選択的に透過した光のみを透過する円偏光板を通して読み取ると、ＩＤ番号が全て認識できる。
この効果は、パターニングされた第２のパターニング液晶層により達成されるが、この層に加えて、第１のコレステリック液晶として、第２のコレステリック液晶とは異なる円偏光性を付与したものを使用すると更なる偽造防止性を実現できる。
【００２４】
例えば、左円偏光性を有する第１のコレステリック液晶層上に、パターニングされた右円偏光性を有する第２のコレステリック液晶層を重ねた場合を説明する。
第２の液晶側から、右円偏光性を有する特定波長の光（以下、右入射光とする。）を入射すると、第２の液晶層上でこの右入射光は全て反射され、第１の液晶層に届かない。しかし、第２の液晶層のパターンの間から、入射した右入射光は、第１の液晶層へ直接入射し、そのまま全て透過する。従ってこの状況では、第２のパターン状の反射光が発生している。
しかし、上記右入射光に替えて、左入射光（左円偏光性を有する特定波長の光）を入射すると今度は、逆に、第２の液晶層を全透過して、第１の液晶層で全て反射されることになるが、この時は、パターン状の反射とはならず、第１の液晶層の全領域で反射されることになる。当然、円偏光性の右と左を全て入れ替ると、左入射光がパターン状反射、右入射光が全反射となる。
また、前記した層構成（パターン状第２液晶（右）／全面第１液晶（左））へ右入射光と左入射光を併せて入射させると、「パターン状第２液晶と同一パターン」の右円偏光反射光と、「その逆パターン（第２液晶が積層されていない部分のパターン）」の左円偏光反射光が同時に反射されてくる。
これらの特殊な反射光をそのまま観察すると、パターンは全く認識されず、一様な反射光として観察されるが、それぞれ、左円偏光板や、右円偏光板を使用すると、パターンやその逆パターンが浮き上がってくる。また、特定波長ではない波長の光を入射するとこれらの層は透明体と同様になり、入射した光をほとんど透過する性質を持つ。
【００２５】
この層構成にさらに、被転写体もしくは、パッチ転写箔接着層上に形成した画像のパターンを組み合わせるとさらに高度な偽造防止効果を発現可能である。
例えば、ＩＤ番号（個人認証番号）を１２桁とし、被転写体上へ直接、もしくは、パッチ転写箔の接着層上に設けた後被転写体へ転写により設けて、このＩＤ番号の５番目〜１２番目の上に第１のコレステリック液晶（左円偏光性）を、さらに９番目〜１２番目の上に第２のコレステリック液晶（右円偏光性）を設けたとする。
これを右入射光で観察すると、この入射光は、ＩＤ番号９〜１２番目上では、その番号に届く前に第２のコレステリック液晶層で全反射され、ＩＤ番号１〜８番のみ観察できる。これを左入射光で観察すると、この入射光は、ＩＤ番号の５番目〜１２番目に届かず、ＩＤ番号１〜４番のみ観察することができる。
従って、この層構成では、
・特定波長でない入射光  ・・・ＩＤ番号１〜１２番すべて見える。
・特定波長の右入射光    ・・・ＩＤ番号１〜８番のみ見える。
・  同上  の左入射光    ・・・ＩＤ番号１〜４番のみ見える。
・特定波長の右・左入射光・・・ＩＤ番号１〜８番のみ見えるが、右円偏光性
の光を遮蔽する円偏光板を通してみると、
ＩＤ番号１〜４番のみとなる。（５〜８消失）
上記層構成において、第１の液晶と第２の液晶の重ねる順序を入れ替えると上記同様にそれぞれの遮蔽効果が現れる。
【００２６】
上記例において、
ＩＤ番号を１２桁のうち、１番目から８番目までを数字で、９番目から１２番目は■マークで被転写体上へ直接、もしくは、パッチ転写箔の接着層上に設けた後被転写体へ転写により設け、残りの９番目から１２番目までの数字は第２コレステリック液晶の白抜きパターンとして（選択的反射光が９番目から１２番目までの通常の読み出しパターンと同一となる。）、このエリアを含めて５番目から１２番目までの桁を第１コレステリック液晶で覆う（第２コレステリック液晶のパターンが隠される）と、
・通常の室内光では、ＩＤ番号は１〜８番目までしか観察できないが、
・特定波長の右入射光    ・・・ＩＤ番号１〜１２番全て見える。
・  同上  の左入射光    ・・・ＩＤ番号１〜４番のみ見える。
と観察することができる。
さらに、第１及び第２コレステリック液晶層が、それぞれの螺旋ピッチを変える等により選択的反射をする波長（特定波長）を異ならせた場合は、
・第１の液晶の特定波長の右入射光・・・ＩＤ番号１〜１２番すべて見える。
（入射・観察角度を変え、特定波長を第２の液晶のものとすると、
・・・ＩＤ番号１〜８番のみ見えるようになる。
・  同上                左入射光・・・ＩＤ番号１〜８番のみ見える。
（入射・観察角度を変え、特定波長を第２の液晶のものとすると、
・・・ＩＤ番号１〜１２番すべて見えるようになる。
【００２７】
この様に、入射する光の波長、入射角度・観察角度、さらには、遮蔽を行わない時の読み取り情報と、遮蔽を行った時の読み取り情報との比較により真正性の判定を行うことができる。
これは一例であって、コレステリック液晶の選択的反射・透過性と、パターニング形状及び被転写体上もしくはパッチ転写上の画像（それらの画像の形状、さらにはそれら画像間の相互関係等。）及び偏光板（円偏光性等を有するもの。）の偏光特性との関係により、種々の偽造防止効果を出現することができる。
さらに、この相互関係に、ホログラム画像との相互関係を付加することにより、さらに高度な偽造防止効果を出現できる。
例えば、ホログラム形成層を上記したＩＤ番号と同様の位置におき、コレステリック液晶層による遮蔽効果、透過効果を利用して、単純に遮蔽又は透過したり、ホログラム形成層（反射層を含む）での反射光の性質（波長選択性）との組み合わせによりさらに高度な偽造防止効果を出現できる。
例えば、上記した特定波長の光近傍を強く反射し、それ以外の波長の光を透過する場合は、所定の再生角度に再現されるホログラム画像はその特定波長の光で形成され、上記したと同様の遮蔽等の効果を持つ。
【００２８】
また、ホログラム形成層が２つの再生像を１００μｍ以下のサイズで交互に形成（１００μｍ幅以下の帯状、１００μｍ以下のセル状等）し、その1方のみを覆うようにコレステリック液晶層を設けた場合には、コレステリック液晶形成部分を上記のごとく遮蔽した時のホログラム再生像と、透過した時の再生像が異なり、参照する光の波長、入射角度により再生するホログラムが切り替え効果を醸し出すことができる。さらに、この交互に形成した帯状等のホログラムを文字状に直交させる等の工夫を施すと、隠し文字効果等の高い偽造防止効果を出現する。この２つのホログラム画像を同時に再生した場合は、それぞれが干渉しあい、単なる虹色の回折格子のように観察され、あたかもいずれのホログラムもないかのごとく見える。
耐久性を確保するため、前記透明基材は、２．５μｍ〜５０μｍの厚さを持ち、且つ、コレステリック液晶層そのものや、ホログラム形成層も耐久性に優れる樹脂を使用するため、通常のスポット転写方式では、所望の形状に転写することが難しい。また、スポット転写方式は、転写部分を所望の形状に破断するため高温・高圧条件となりやすく、コレステリック液晶層がダメージを受けることも想定される。
【００２９】
そこで、支持基材へ剥離性樹脂層を設けた支持材を用い、前記転写材の転写部をハーフカット処理を施してパッチとした後、比較的低圧力で転写可能なラミネート転写方式や、低温・低圧化でのスポット転写方式を用いて、被転写体に転写することができる。
この低温・低圧の転写条件は、接着層上に形成してある画像の変形や色調等の劣化、さらには、コレステリック液晶層へのダメージ等を削減・防止する意味でも重要となる。特に、ハーフカットによりコレステリック液晶層そのものを破断するため、その破断時、さらには、その後の使用時であっても、液晶をカプセル化、成膜化しておくことは好適である。
さらに、この画像形成は前記した方式を用いて通常連続的に実施されるため、前記透明基材によって、ロール状にコレステリック液晶層や、接着層を担持しておく必要がある。ロール状にした場合、コレステリック液晶層のパターンニングによる部分的な膜厚差により、コレステリック液晶層を圧迫したり、この圧迫の跡が基材に現れたりするため、前記した隙間を埋める樹脂等の充填が好適である。もちろん、ホログラム形成層に使用する樹脂で充填することもできる。
このロール状の透明基材上に、精度よくハーフカット処理及び、精度よく画像形成するためには、基材上に位置を表示するマークが必要となるため、まず画像形成を実施して、同時に位置表示マークを入れておき、このマークを検知しながらハーフカット処理を実施する。さらには、やはりこの位置表示マークを検知しながら、被転写体の所望の位置に位置あわせしながら、パッチ転写する。
従って、この位置表示マークは、転写時、被転写体へ転写されないよう画像とは別のハーフカット領域とすることが好ましい。もしくは、画像の中にある特定の部分を位置表示用に使用することで、ハーフカット処理を単純化することも好適である。
【００３０】
以上のごとく、第１のコレステリック液晶層と第２のコレステリック液晶層さらには、ホログラム形成層を所定の大きさ・形状で、同時に、且つ、位置精度よく被転写体上の所定の位置に転写可能となることで、被転写体上のデザインと、ホログラムデザイン及びコレステリック液晶（２層）形状とを同調させることが可能となり、より高度な偽造防止効果を引き出すことができる。
例えば、顔写真やＩＤ番号と、その顔部分やＩＤ番号の一部を覆うホログラムデザインの同調や、コレステリック液晶（２層）による特定の入射光（偏光性、波長）の透過、遮蔽効果との同調、さらには、この自動認識装置を用いた真正性判定等に応用できる。
また、ホログラムは入射する光の波長により、その結像位置や、結像強度が変化するため、入射する光を、コレステリック液晶の偏光性を用いて制御することで、種々の判定機能を出現できる。さらに、ホログラムを透過した光が、被転写体上に到達し、そのデザイン情報を含んだ面で反射することにより、反射して観察側まで透過する間に、ホログラム及びコレステリック液晶において、その角度や、強度、波長分布等に「変化」を受け、この「変化」が偽造防止媒体の真正性を証明するものとなる。
【００３１】
コレステリック液晶層は、それ自体反射する光を選択する効果を持つため、観察する角度により反射光の色調が変わり、且つ、２層化していることで高度な偽造防止性を有するが、これに加えて、右又は左円偏光性を有することから、円偏光フィルムを用いた真偽判定が可能である。この機能を利用して、目視観察にても簡易に真正性を確認できる。もちろん、自動読み取り装置において、偏光板や光学フィルタ（透過波長を制御）を所定のパターンで設置することにより、画像の所定の部分だけ抜き出して読み取り、真正性を確認することもできる。第１及び第２コレステリック液晶層は、その層構成を上下入れ替えても、上記したと同様の効果を奏する。但し、透明基材にパターニングされた第２コレステリック液晶層、その上に第１のコレステリック液晶層を形成するときは、そのパターンニング形成精度、位置精度等を確認しやすく、また、パターン部分の選択的反射光がより鮮明に観察される。さらに、その２層上にホログラム形成層を形成する際、及びホログラムレリーフを形成する際には、より平滑な面への形成となるので、その形成精度が向上する。
【００３２】
また、本発明のパッチ転写媒体の第４の態様は、
上記接着層が粘着性も有する粘着性接着層であること特徴とするものである。
これは、接着層の成分に、粘着性の樹脂を混入させることで実現できる。このことにより、画像形成をし易くするとともに、パッチ転写もより低温・低圧化で実施することが可能となる。当然、プロセス全体の消費エネルギーを低くすることができる。
【発明の効果】
【００３３】
本発明のパッチ転写媒体によれば、
（１）透明基材、該透明基材の一方の面に第１のコレステリック液晶層、パターニングされた第２のコレステリック液晶層、及び接着層からなる転写材、もしくは、透明基材、該透明基材の一方の面に第１のコレステリック液晶層、パターニングされた第２のコレステリック液晶層、ホログラム形成層、及び接着層からなる転写材と、（２）支持基材へ剥離性樹脂層を設けた支持材とからなり、前記転写材の転写部をハーフカット処理を施してパッチとし、該パッチが前記支持材の剥離性樹脂層面へ剥離可能に積層されているパッチ転写媒体、及び、
前記転写材の接着層が、熱溶融転写方式、熱昇華転写方式又はインクジェット方式のいずれかで画像が形成される受容性を有することを特徴とするパッチ転写媒体が提供される。
さらに、本発明のパッチ転写媒体によれば、
上記接着層が粘着性も有する粘着性接着層であることを特徴とするパッチ転写媒体が提供される。
【発明を実施するための最良の形態】
【００３４】
以下、本発明の実施形態について、図面を参照しながら、詳細に説明する。
図１は、本発明の１実施例を示すパッチ転写媒体の断面図である。
図２は、本発明のパッチ転写媒体を用いて転写した本発明の別の実施例を示す偽造防止媒体の断面図である。（被転写媒体に、あらかじめ画像が形成されている。）
図３は、本発明のパッチ転写媒体を用いて転写した本発明の別の実施例を示す偽造防止媒体の断面図である。（パッチ転写媒体に、あらかじめ画像が形成されている。）
【００３５】
（パッチ転写媒体）本発明のパッチ転写媒体２０は、図１に示すように、パッチ２１が支持材３０の剥離性樹脂層３３面へ剥離可能に積層されている。パッチ２１は転写材１０の転写部をハーフカット処理して、パッチ状としたものである。転写材１０は（１）透明基材１１と、該透明基材１１の一方の面に第１のコレステリック液晶層１４、第２のコレステリック液晶層１５、及び接着層１８、もしくは、該透明基材１１の一方の面に、第１のコレステリック液晶層１４、第２のコレステリック液晶層１５、もしくはホログラム形成層１６及び接着層１８からなり、支持材３０は（２）支持基材３１へ剥離性樹脂層３３を設けてある。
（偽造防止媒体）本発明の偽造防止媒体１００は、図２に示すように、本発明の上記パッチ転写媒体２０を用いて、転写材１０の転写部をハーフカット処理してパッチ状となっているパッチ２１を、支持材３０から剥離させて、被転写体１０１へ転写してある。パッチ２１は透明基材１１、コレステリック液晶層１４、１５及び接着層１８、もしくは、該透明基材１１の一方の面にコレステリック液晶層１４、１５、ホログラム形成層１６及び接着層１８からなっている。
【００３６】
パッチ転写媒体２０は、次のような効果を奏することができる。
（１）パッチ転写媒体２０からパッチ２１を被転写体１０１へ転写する際には、パッチ２１はハーフカット処理されているので、容易に支持材３０から剥離して、転写性よく転写することができる。
すなわち、通常のスポット転写を実施する場合は、スポット形状を精度よく再現するために、転写工程において、高温・高圧・長時間の転写条件にて転写を行う。例えば、２００度以上、５トン／ｃｍ２以上、５秒以上等。特に、圧力を強くすることで、スポット形状の端部をはみ出しやぎざぎざのないすっきりしたものに仕上げている。また、この端部をさらにきれいに仕上げるためには、転写する部分の破断強度が小さい方が望ましく、通常の樹脂層であれば数μｍ以下としている。
しかしながら、コレステリック液晶層がその機能を発揮するには、１．５μｍ以上を要するため、前記したスポット転写工程による転写は難しく、本発明のようなハーフカット処理が必要となる。
さらに、ホログラム形成層１６を加えた層は、さらに破断しにくくなるため、本発明のハーフカット処理が必須となる。
【００３７】
（２）さらには、このハーフカット処理では、前記した高温・高圧を必要とせず、５０度〜１５０度、０．１〜１トン／ｃｍ２、さらには、７０度〜１００度、０．５トン〜１トン／ｃｍ２が好適である。
５０度以下・０．１トン／ｃｍ２以下では、接着力を確保できず、１５０度以上・１トン／ｃｍ２以上では、コレステリック液晶層（２層）にダメージを与える。その中でも、７０度〜１００度、０．５トン〜１トン／ｃｍ２の条件において、安定した接着力とコレステリック液晶層（２層）へのダメージの少ない転写を実施することができる。
また、コレステリック液晶層（２層）の耐久性を増すため、使用する樹脂層の膜強度を強くしたり、カプセル化した場合には、なおさら、スポット転写が難しくなるため、ハーフカット処理が好適となる。
また、２層のコレステリック液晶層を、前記透明基材の片方に形成するするだけでなく、両方の面に１層ずつ形成することもできる。この場合は、支持基材側に形成したコレステリック液晶層の耐久性を向上させるため、後述する耐熱滑性層や、剥離性樹脂層を付加しておくことも好適である。これらの層にさらに耐久性向上のためポリエチレンワックス等のワックスを数％添加することも好適である。
【００３８】
（ホログラム形成層）
ホログラム形成層１６としては、公知のホログラム形成層を用いることができるが、前述のように光選択反射層の色調変化を活かすためには、可視光透過性を有するものが好ましい。例えば、ホログラム形成層１６は、透明な樹脂素材からなる層の片面にレリーフホログラムの微細凹凸を形成することにより作製することができる。ホログラム形成層１６を構成するための透明な樹脂材料としては、各種の熱硬化性樹脂、熱可塑性樹脂、電離放射線硬化樹脂等の各種樹脂材料が選択可能である。例えば、熱硬化性樹脂として、不飽和ポリエステル樹脂、アクリルウレタン樹脂、エポキシ変性アクリル樹脂、エポキシ変性不飽和ポリエステル樹脂、アルキッド樹脂、フェノール樹脂等が挙げられる。熱可塑性樹脂としてはアクリル酸エステル樹脂、アクリルアミド樹脂、ニトロセルロース樹脂、ポリスチレン樹脂等が挙げられる。これらの樹脂は単独、または２種類以上の共重合体として使用することができる。また、これらの樹脂は単独、または２種類以上を各種イソシアネート樹脂や、ネフテン酸コバルト、ナフテン酸亜鉛等の金属石鹸ベンゾイルパーオキサイド、メチルエチルケトンパーオキサイド等の過酸化物、ベンゾフェノン、アセトフェノン、アントラキノン、ナフトキノン、アゾビスイソブチロニトリル、ジフェニルスルフィド等の熱または紫外線硬化剤を配合してもよい。また、電離放射線硬化型樹脂としては、エポキシアクリレート、ウレタンアクリレート、アクリル変性ポリエステル等が挙げられる。このような電離放射線硬化型樹脂に架橋構造、粘度調整等を目的として、他の単官能または多官能モノマー、オリゴマー等を抱合させることができる。
【００３９】
ホログラム形成層１６は、感光性樹脂材料にホログラムの干渉露光を行って現像することによって直接的に形成することもできるが、予め作製したレリーフホログラムもしくはその複製物、またはそれらのメッキ型等を複製用型として用い、その型面を上記の樹脂材料に押し付けることにより、賦型を行うこともできる。熱硬化性樹脂や電離放射線硬化性樹脂を用いる場合には、型面に未硬化の樹脂を密着させたまま、加熱または電離放射線照射により硬化を行い、硬化後に剥離することによって、硬化した透明な樹脂材料からなる層の片面にレリーフホログラムの微細凹凸を形成することができる。なお、本発明では、同様な方法によりパターン状に形成して模様状とした回折格子を有する回折格子形成層もホログラム形成層１６に含めるものとする。また、ホログラム形成層１６および回折格子形成層を合わせたものも含める。
【００４０】
前記電離放射線硬化性樹脂としては、好ましくは、（１）分子中にイソシアネート基を３個以上有するイソシアネート類、（２）分子中に水酸基を少なくとも１個と（メタ）アクリロイルオキシ基を少なくとも２個有する多官能（メタ）アクリレート類、又は（３）分子中に水酸基を少なくとも２個有する多価アルコール類の反応生成物であるウレタン（メ
タ）アクリレートオリゴマーを含有する電離放射線硬化性樹脂を用い、好ましくはポリエチレンワックスを含ませて、塗布し乾燥して電離放射線で硬化させて、電離放射線硬化樹脂とすればよい。
前記ウレタン（メタ）アクリレートオリゴマーを含有する電離放射線硬化性樹脂は、ウレタン（メタ）アクリレートオリゴマーを含有する電離放射線硬化性樹脂の硬化物、具体的には、特開２００１−３２９０３１号公報で開示されている光硬化性樹脂などが例示できる。具体的には、ＭＨＸ４０５ニス（ザ・インクテック（株）製、電離放射線硬化性樹脂商品名）が例示できる。
【００４１】
（ホログラム形成層の形成）ホログラム形成層１６の形成は、上記の電離放射線硬化性樹脂を主成分とし、光重合開始剤、可塑剤、安定剤、界面活性剤等を加え、溶媒へ分散または溶解して、ロールコート、グラビアコート、コンマコート、ダイコートなどの公知のコーティング方法で塗布し乾燥して、ホログラム（レリーフ）を賦型後に電離放射線で反応（硬化）させればよい。ホログラム形成層１６の厚さは、通常、１〜１０μｍ程度、好ましくは２〜５μｍである。この厚さが小さいとホログラム形成性が低下し、大きいと透明性が低下する。
（ホログラム）次に、ホログラム形成層１６の表面には、ホログラムなどの光回折効果の発現する所定の微細な凹凸（レリーフ構造）を賦型し、硬化させる。ホログラムは物体光と参照光との光の干渉による干渉縞を凹凸のレリーフ形状で記録されたもので、例えば、フレネルホログラム等のレーザ再生ホログラム、及びレインボーホログラム等の白色光再生
ホログラム、さらに、それらの原理を利用したカラーホログラム、コンピュータジェネレーティッドホログラム（ＣＧＨ）、ホログラフィック回折格子などがある。
【００４２】
ホログラム形成層１６面へ、レリーフ形状を賦形（複製ともいう）する。ホログラムの賦型は、公知の方法によって形成でき、例えば、回折格子やホログラムの干渉縞を表面凹凸のレリーフとして記録する場合には、回折格子や干渉縞が凹凸の形で記録された原版をプレス型（スタンパという）として用い、上記樹脂層上に前記原版を重ねて加熱ロールなどの適宜手段により、両者を加熱圧着することにより、原版の凹凸模様を複製することができる。
この方法を用いて、コレステリック液晶層に同様のレリーフ形状を形成することができる。この場合は、ホログラム形成層１６は不要であり、コレステリック液晶層に入射した光がコレステリック液晶層と接着層との界面で反射するとき、この界面そのものが前記レリーフ形状を有していることから、この界面での反射そのものが、ホログラム効果を生み出すことになる。
したがって、この界面で反射する場合は、この反射光はまだコレステリック液晶層をでていない、すなわち、コレステリック液晶層内で反射する光の一部である。（コレステリック液晶層が右円偏光を反射する場合には、特定の波長でホログラムを形成する光も右円偏光性を有していることになる。
【００４３】
これに対して、ホログラム形成層１６を設けている場合には、コレステリック液晶層に入射した光は、一旦コレステリック液晶層を通過しており、その後、その層に接して形成されているホログラム形成層１６も通過する時、ホログラム形成層１６と接着層の界面（レリーフ形状）で反射されることになる。したがって、特定の波長で観察した場合、コレステリック液晶層が右円偏光を反射する場合には、このホログラムを形成する光は、左円偏光性を有することになる。
これらの円偏光性の違いを利用して、偽造防止媒体を観察する際に右ないしは左円偏光板、さらには特定波長の光を発する光源や、特定波長の光を透過するフィルムを用いて確認することにより、その真正性を簡便な方法で認証することができる。
【００４４】
また、ホログラム形成層１６に形成するホログラムパターンは単独でも、複数でもよい。ホログラム形成層１６は、スタンパでエンボス中、又はエンボス後に、電離放射線を照射して、電離放射線硬化性樹脂を硬化させる。上記の電離放射線硬化性樹脂は、レリーフを形成後に、紫外線や電子線などの電離放射線を照射して硬化（反応）させると電離放射線硬化樹
脂（微細な凹凸＝レリーフ構造＝ホログラム）となる。この方法は、比較的低温・低圧力下で賦形できるため、コレステリック液晶層へのダメージを少なくすることができる。
さらに、ホログラムレリーフもしくは、ホログラム形成層１６は、コレステリック液晶層に対して、観察側に設けてもよい。この場合は、ホログラムを形成する光は、コレステリック液晶層の偏光性の影響を受けない。さらに、コレステリック液晶層とホログラム形成層１６の間に透明フィルムを設けてもよい。
【００４５】
ホログラム形成層１６には、その反射性を高めるために、透明反射層を付加してもよい。透明反射層は、所定のレリーフ構造を設けたホログラム形成層１６面のレリーフ面へ、透明反射層へ設けることにより、レリーフの反射及び／又は回折効果を高めるので、ホログラム形成層１６の反射率より高く又は低ければ、特に限定されない。前記透明反射層としては、真空薄膜法などによる透明反射層である。透明反射層としては、ほぼ無色透明な色相で、その光学的な屈折率がホログラム形成層１６のそれとは異なることにより、金属光沢が無いにもかかわらず、ホログラムなどの光輝性を視認できるから、透明なホログラムを作製することができる。例えば、ホログラム形成層１６よりも光屈折率の高い薄膜、および光屈折率の低い薄膜とがあり、前者の例としては、ＺｎＳ、ＴｉＯ2、Ａｌ2Ｏ3、Ｓｂ2Ｓ3、ＳｉＯ、ＳｎＯ2、ＩＴＯ等があり、後者の例としては、ＬｉＦ、ＭｇＦ2、ＡｌＦ3がある。好ましくは、金属酸化物又は窒化物であり、具体的には、Ｂｅ、Ｍｇ、Ｃａ、Ｃｒ、Ｍｎ、Ｃｕ、Ａｇ、Ａｌ、Ｓｎ、Ｉｎ、Ｔｅ、Ｆｅ、Ｃｏ、Ｚｎ、Ｇｅ、Ｐｂ、Ｃｄ、Ｂｉ、Ｓｅ、Ｇａ、Ｒｂ、Ｓｂ、Ｐｂ、Ｎｉ、Ｓｒ、Ｂａ、Ｌａ、Ｃｅ、Ａｕ等の酸化物又は窒化物他はそれらを２種以上を混合したもの等が例示できる。またアルミニウム等の一般的な光反射性の金属薄膜も、厚みが２００Å以下になると、透明性が出て使用できる。透明金属化合物の形成は、金属の薄膜と同様、ホログラム形成層１６のレリーフ面に、１０〜２０００ｎｍ程度、好ましくは２０〜１０００ｎｍの厚さになるよう、蒸着、スパッタリング、イオンプレーティング、ＣＶＤなどの真空薄膜法などにより設ければよい。
【００４６】
また、偽造防止媒体１００は、次のような効果を奏することができる。
（１）偽造防止媒体１００の最表面は、パッチ２１の透明基材１１となり、前記透明基材１１は一旦フィルム用に高強度に成膜されたものであので、多数回の繰り返し使用でも、耐擦傷性や耐溶剤性などの耐久性に優れ、従来の塗布された樹脂による保護層に比較して、媒体の表面を強固に保護することができる。前記透明基材１１としては、２軸延伸されたフィルムが好ましいが、さらに、コレステリック液晶層の円偏光性を円偏光板によって確認するために、位相差がないフィルムが最も望ましい。
（２）特に、熱溶融転写方式、熱昇華転写方式又はインクジェット方式のいずれかで情報が印字された画像が形成してある被転写体では情報印字層１０が最表面となってしまい、特に外力、溶媒、熱などに対して耐久性が低いが、画像形成層１０２面に耐久性の高いフィルムを有するパッチ２１が保護するので、過酷な使用条件においても、画像形成層１０２の画像を、強固に保護することができる。
【００４７】
（３）かつ、偽造防止媒体１００は、コレステリック液晶層１４、１５もしくはホログラム形成層１６を含むパッチ２１が、位置精度よく転写されるので、被転写体１０１上にあらかじめ設けられている画像等の情報と、パッチ２１に形成された画像とを組み合わせることができ、且つ、パッチ２１に形成された画像は、偏光板を使用して観察することで、パッチ２１に形成した画像のみを遮断したり、透過したりして、その真正性を確認することを可能とし、さらに偽造防止性を高めることができる。もちろん、光学的に自動読み取りする場合にも同様の効果を発現する。
【００４８】
（転写材）転写材１０は透明基材１１、前記透明基材１１の一方の面にコレステリック液晶層１４、１５もしくはホログラム形成層１６及び接着層１８からなっている。
（透明基材）透明基材１１としては、ハーフカット処理された部分を境界にして、透明基材１１部が切断され、少なくとも画像形成層１０２を含む部分を覆う形態で、保護層として機能する。透明性と、耐候性、耐摩擦性、耐薬品性等の耐久性を有するものであれば、用途に応じて種々の材料が適用できる。例えば、ポリエチレンテレフタレート、ポリエチレンナフタレートなどのポリエステル系樹脂、ポリアミド系樹脂、ポリ塩化ビニルなどのビニル系樹脂、アクリル系樹脂、イミド系樹脂、ポリアリレートなどのエンジニアリング樹脂、ポリカーボネート、環状ポリオレフィン系樹脂、セロファンなどのセルロース系フィルムなどが例示できる。前記透明基材１１は、これら樹脂を主成分とする共重合樹脂、または、混合体（アロイでを含む）、若しくは複数層からなる積層体であっても良い。特にＴＡＣフィルム（トリアセチルセルロース）は光学的特性に優れ（位相差がなく）好適である。
【００４９】
また、前記透明基材１１は、延伸又は未延伸のフィルムでも良いが、強度を向上させる目的で、一軸方向または二軸方向に延伸したフィルムが好ましい。厚さは、通常２．５〜５０μｍ程度が適用できるが、２．５〜２５μｍが好適である。前記透明基材１１は、塗布に先立って塗布面へ、コロナ放電処理、プラズマ処理、プライマー（アンカーコート、接着促進剤、易接着剤とも呼ばれる）塗布処理、アルカリ処理、などの易接着処理を行ってもよい。また、必要に応じて、充填剤、可塑剤、着色剤、帯電防止剤などの添加剤を加えてもよい。２軸延伸ポリエチレンテレフタレートのフィルムが、耐熱性、機械的強度がよいため好適に使用される。
【００５０】
（コレステリック液晶層）
コレステリック液晶層１４、１５は、観察側からの入射光に対して左円偏光もしくは右円偏光のいずれか一方を反射する光選択反射性を有するもの。また、これらのものを組み合わせて適用して、判定方法を複雑なものとし、より高度な真正性識別体とすることもできる。
コレステリック液晶としては、コレステロールのハロゲン化物、モノカルボン酸コレステロールエステル、モノカルボン酸シトステロールエステル、安息香酸誘導体のコレスタノールエステル、二塩基酸ジコレステリルエステル、主鎖型液晶高分子化合物、側鎖型液晶高分子化合物、剛直主鎖型液晶高分子化合物などが挙げられる。
【００５１】
より具体的には、例えばコレステリルクロライド、コレステリルアセテート、コレステリルノナノエート、炭酸メチルコレステロール、炭酸エチルコレステロール、コレステリルｐ−メトキシベンゾエート、シトステロイルベンゾエート、シトステロイルｐ−メチルベンゾエート、コレスタニルベンゾエート、１０、１２−ドコサジインジカルボン酸ジコレステリルエステル、８、１２−エイコサジカルボン酸ジコレステリルエステル、１０、１２−ペンタコサジインジカルボン酸ジコレステリルエステル、ドデカジカルボン酸ジコレステリルエステル、１２、１４−ヘキサコサジインジカルボン酸ジコレステリルエステル、４−（７−コレステリルオキシカルボニルヘプチルオキシ）フェノキシオクタン酸コレステリルエステル、Ｌ−グルタミン酸−γ−ベンジル／Ｌ−グルタミン酸−γ−ドデシル共重合体などがある。
【００５２】
さらに、コレステリルホルメート、コレステリルアセテート、コレステリルプロピオネート、コレステリルブチレート、コレステリルペンタネート、コレステリルヘキサネート、コレステリルヘプタネート、コレステリルオクタネート、コレステリルノナノエート、コレステリルデカネート、コレステリルドデカネート（コレステリルラウレート）、コレステリルミリステート、コレステリルパルミテート、コレステリルステアレート、コレステリルオレエート、コレステリルオレイルカーボネート、コレステリルリノレート、コレステリル１２−ヒドロキシステアレート、コレステリルメルカプタン、コレステロールクロライド、コレステリルフルオライド、コレステリルブロマイド、コレステリルアイオダイド等を挙げることができる。
【００５３】
好ましくは、アルキルコレステロール（例えばコレステロールナノエート）およびコレステリルハライド（例えばコレステロールクロライド）コレステリルオレイルカーボネート３種の混合物が挙げられ、これらの３つのタイプの液晶は常温で使用できるように混合して用いられるのが一般的である。
尚、ここに示す化合物に限定されるものではなく、またこれらのコレステリック液晶化合物は、１種または２種以上混合して用いることができる。
ネマチック液晶化合物にカイラル化合物を加えてコレステリック液晶とするものとしては、液晶化合物として、４−置換安息香酸４’−置換フェニルエステル、４−置換シクロヘキサンカルボン酸４’−置換フェニルエステル、４−置換シクロヘキサンカルボン酸４’−置換ビフェニルエステル、４−（４−置換シクロヘキサンカルボニルオキシ）安息香酸４’−置換フェニルエステル、４−（４−置換シクロヘキシル）安息香酸４’−置換フェニルエステル、４−（４−置換シクロヘキシル）安息香酸４’−置換シクロヘキシルエステル、４−置換４’−置換ビフェニル、４−置換フェニル４’−置換シクロヘキサン、４’−置換シクロヘキサン、２−（４−置換フェニル）−５−置換ピリジン等、が用いられる。
【００５４】
特に好ましくは、少なくとも分子の一方の末端にシアノ基又はフッ素原子を有する液晶化合物を用い、これらの液晶化合物にそれぞれ好適な各種のカイラル剤を加えたものが用いられる。カイラル化合物としては、「ＣＢ−１５」、「Ｃ−１５」（以上、ＢＤＨ社製）、「ＣＭ−２１」、「ＣＭ−２２」、「ＣＭ−１９」、「ＣＭ−２０」、「ＣＭ」（以上、チッソ社製）、「Ｓ１０８２」、「Ｓ−８１１」、「Ｒ−８１１」（以上、メルク社製）、等を挙げることができる。
【００５５】
さらに、三次元架橋可能な液晶性の重合性モノマー分子または重合性オリゴマー分子を用いることができる。所定の重合性モノマー分子または重合性オリゴマー分子に任意のカイラル剤を添加することにより、コレステリック型液晶分子を含む層を得ることができる。
三次元架橋可能なモノマー分子としては、例えば特開平７−２５８６３８号公報や特表
平１０−５０８８８２号公報で開示されているような、液晶性モノマーおよびキラル化合
物の混合物がある。より具体的な例を示すと、例えば下記一般化学式（１）〜（１１）に
示されるような液晶性モノマーを用いることができる。尚、一般化学式（１１）で示され
る液晶性モノマーの場合、Ｘは２〜５の範囲の整数であることが望ましい。
【００５６】
【化１】
2010120230.tif 000003
【００５７】
【化２】
2010120230.tif 000004
【００５８】
【化３】
2010120230.tif 000005
【００５９】
【化４】
2010120230.tif 000006
【００６０】
【化５】
2010120230.tif 000007
【００６１】
【化６】
2010120230.tif 000008
【００６２】
【化７】
2010120230.tif 000009
【００６３】
【化８】
2010120230.tif 000010
【００６４】
【化９】
2010120230.tif 000011
【００６５】
【化１０】
2010120230.tif 000012
【００６６】
【化１１】
2010120230.tif 000013
【００６７】
また、カイラル剤としては、例えば下記一般化学式（１２）〜（１４）に示されるよう
なカイラル剤を用いることができる。尚、一般化学式（１２）、（１３）で示されるカイ
ラル剤の場合、Ｘは２〜１２の範囲の整数であることが望ましく、また、一般化学式（１
４）で示されるカイラル剤の場合、Ｘが２〜５の範囲の整数であることが望ましい。
【００６８】
【化１２】
2010120230.tif 000014
【００６９】
【化１３】
2010120230.tif 000015
【００７０】
【化１４】
2010120230.tif 000016
【００７１】
また、オリゴマー分子を用いる場合は、例えば特開昭５７−１６５４８０号公報で開示
されているようなコレステリック相を有する環式オルガノポリシロキサン化合物を用いる
ことができる。例えば、重合性モノマー分子または重合性オリゴマー分子に、カイラル剤
を数％〜１０％程度添加することによりコレステリック液晶層を得ることができる。コレ
ステリック液晶層は、ほぼ均一な厚みを有する層として形成することもできるが、層の有無や厚みの違いによりパターンが形成されたパターン層とすることもできる。パターン層は、各種印刷方法を用いて形成することができる。
【００７２】
また、有機合成によって得られるネマチック液晶の末端基に不斉炭素を有する基を導入したコレステロール基を持たないコレステリック液晶や、コレステロール誘導体にシッフ系ネマチック液晶を加えた混合液晶も用いられる。さらには、天然コレステロールのハロゲン置換物、エステル化物（コレステリルベンゾエート、コレステリルクロライド、コレステリルオリエート、コレステリルノナノエート等も好適である。
これらのコレステリック液晶を設ける方法としては、コレステリック液晶材料を適当な溶媒に溶解し、各種の印刷方法によって適用し、乾燥させることによって形成することができる。このとき、重合性のコレステリック液晶を用いて紫外線重合性組成物を調製し、得られた紫外線重合性組成物を各種の印刷法によって適用し、乾燥後に紫外線を照射して重合させて形成することもできる。
また液晶をゼラチン他樹脂膜等でカプセル化したインキを用いて形成してもよい。カプセル化したものは、その製造時の作業性だけでなく、物理特性（強靭性、耐摩耗性、耐熱性等）に優れるとともに、衛生面等で特に好適である。
【００７３】
コレステリック液晶層１４、１５の形状、厚さは、真正性識別体の使用目的に応じて適宜最適なものとする必要がある。選択的反射性や、偏光性を維持した上で、個々に対応した厚さ、すなわち１．５μｍ〜５０μｍのうち、最適なものとする。１μｍ以下であれば、その選択的反射性や、偏光性が不十分であり、５０μｍ以上とすると、ハーフカット処理がし難くなる上、パッチ転写後の被転写体１０１上の突出が大きいものなり、使用時に引っかかり、剥がれる等のトラブルの原因となる。
コレステリック液晶層のパターニングは、オフセット印刷方式、グラビア印刷方式、凹版印刷方式、スクリーン印刷方式等種々の印刷方式や、種々のリソグラフィー方式により実施することができる。但し、上記した様に、パターニング形状そのものが偽造防止用途に用いられるため、その形状精度、位置精度は、目視観察において判定する場合でも、±１００μｍ、さらには、±３０μｍの精度を要する。１００μｍ以上ずれると、一目でそのずれが明確に見え、模造品との疑いがもたれる。さらにじっくりと観察した場合には、３０μｍのずれが判明し同様の結果を招く。
【００７４】
パターニング形状は意匠性を高めるためのものでも良いが、被転写体等に形成した画像や、ホログラム画像等との相互関係により定めることが好適である。もちろん、その複合されたものもよい。
但し、光学的自動認識においては±１０μｍの精度、精密な画像の場合（バーコード認識や、文字認識等）には、さらに±１μｍの精度が要求される。特に、バーコードや文字の画線部の幅に対する精度は高いものが要求される。光学的自動認識する場合は、パターニングは、一次元バーコード、二次元バーコード、ＯＣＲ（文字認識）文字、さらには微細文字等の形状を有する。
これらパターニングにおいて、その形成厚さは、均一（±１０％以内）としても良いし、あえて、パターンによって、さらには、パターン毎にその厚さを変化（＋５０％、＋１００％等）させてもよい。このことにより、認識手法が複雑となり、真正性判定精度を高め、また模造品を作り難くし、結果として、偽造防止効果を高めることができる。
従って、各種パターニング方式においては、高い精度を実現できる手法が好適である。
【００７５】
さらに、パターニング形成部分のみ厚さが突出することから、後工程で行われるらラミネーション圧力や、転写圧力による液晶の劣化が生じないものが好適である。これは、液晶層を形成する樹脂（高分子分散液晶に使用される樹脂等）の強度や、液晶のカプセル化（カプセル化した液晶を保持する樹脂等）により実現できる。また、この圧力を緩和するために、液晶層間の隙間に、透明な樹脂を充填し（重ね印刷等による。）この劣化を防止することも好適である。これら樹脂として、熱可塑性樹脂、熱硬化性樹脂、放射線効果型樹脂等が使用される。もちろん、ホログラム形成層１６に使用する樹脂で埋めることも好適である。
上記コレステリック液晶層１４、１５を設ける際、予め以下の配向膜を設ける等の配向処理を施しても良い。配向膜は、ポリビニルアルコール樹脂（ＰＶＡ）、ポリイミド樹脂等の一般に配向膜として使用し得るものであれば、いずれでもよい。配向膜は、これらの樹脂の溶剤溶液を、コレステリック液晶層１４、１５を形成する層の表面に適宜な塗布法により塗布し、乾燥させた後に、布、ブラシ等を用いて摩擦するラビングを行なって形成する。
【００７６】
（接着層）接着層１８としては、公知の加熱されると溶融または軟化して接着効果を発揮する感熱接着剤が適用でき、具体的には、塩化ビニル系樹脂、酢酸ビニル系樹脂、塩化ビニル酢酸ビニル共重合樹脂、アクリル系樹脂、ポリエステル系樹脂などが挙げられる。
（粘着性接着層）接着層１８としては、  好ましくは、熱接着性と共に、粘着性をも有する粘着性接着層である。粘着性接着層としては、粘着性と熱接着性を有するアクリル系樹脂やゴム系樹脂、又は粘着性樹脂と熱接着性樹脂との混合物などが適用できる。
粘着性樹脂としては、酢酸ビニル樹脂、酢酪酸ビニル樹脂、クロロプレンゴム、イソプレンゴム、ウレタン樹脂等がある。
【００７７】
該材料樹脂を溶剤に溶解または分散させて、適宜顔料などの添加剤を添加して、公知のロールコーティング、グラビアコーティング、コンマコーティングなどの方法で塗布し乾燥させて、厚さ１〜３０μｍの層を得る。被転写体１０１の表面がフィルムシートの様に平滑な場合は、1〜５μｍの厚さが好適だが、画像形成面では、３μｍ以上あることが好ましい。逆に、被転写体１０１の表面が、紙や布のように３０μｍ以上の表面粗さを持つ場合には、接着層１８の厚さとしては、５μｍ〜３０μｍの厚さ、さらには、２０μｍ〜３０μｍの厚さが好適となる。特に、粘着性接着層である場合には、画像形成部以外の部分の樹脂が、被転写体１０１内に入り込んでいくため、厚い方が望ましい。
ただし、パッチとして、透明基材を有していることは、接着層１８が、被転写体１０１内に入り込むことを必要とせず、部分的に接着しているだけで十分な耐久性を発揮する。
【００７８】
（支持材）支持材３０は支持基材３１へ剥離性樹脂層３３が設けられている。
（支持基材）支持基材３１としては、特に限定されず、例えば、コンデンサーペーパー、グラシン紙、硫酸紙、またはサイズ度の高い紙、合成紙（ポリオレフィン系、ポリスチレン系）、上質紙、コート紙、合成樹脂またはエマルジョン含浸紙、あるいは、ポリエチレンテレフタレート、ポリブチレンテレフタレート、ポリエチレンナフタレートなどのポリエステル系樹脂、ポリアミド系樹脂、ポリ塩化ビニルなどのビニル系樹脂、アクリル系樹脂、イミド系樹脂、ポリアリレートなどのエンジニアリング樹脂、ポリカーボネート、環状ポリオレフィン系樹脂、セロファンなどのセルロース系フィルムなどのフィルムが例示できる。上記の支持基材３１上に後述さる剥離性樹脂層３３を設ける際に、接着性を向上させるために、支持基材３１表面をコロナ放電処理したり、プライマー層を設けてもよい。
【００７９】
支持材３０は１０μｍ〜１００μｍの厚みのものが好ましく、シート基材が薄すぎると得られるパッチ転写媒体２０のいわゆるコシがなくなり、熱転写プリンターで搬送できなかったり、パッチ転写媒体２０にカールやシワが発生したりする。一方、支持材３０が厚すぎると、得られるパッチ転写媒体２０が厚くなりすぎ、熱転写プリンタで搬送駆動させる力が大きくなりすぎて、熱転写プリンタに故障が生じたり、正常に搬送できなかったりする。
（剥離性樹脂層）剥離性樹脂層３３としては、粘着剤層や簡易接着層やエクストルージョンコーティング（ＥＣ）層により形成する。
【００８０】
粘着剤層は、従来公知の溶剤系及び水系のいずれの粘着剤、例えば、酢酸ビニル樹脂、アクリル樹脂、酢酸ビニル−アクリル共重合体、酢酸ビニル−塩化ビニル共重合体、エチレン−酢酸ビニル共重合体、ポリウレタン樹脂や、天然ゴム、クロロプレンゴムなどのゴム系樹脂などが挙げられる。粘着剤層の塗工量は、約８〜３０ｇ／ｍ2（固形分）が一般的であり、従来公知の方法、すなわち、グラビアコート、ロールコート、コンマコート等の方法で、塗布し乾燥して粘着剤層を形成する。また、粘着剤層の粘着力は、透明基材１１と粘着剤層との剥離強度で、ＪＩＳ  Ｚ０２３７準拠の１８０°による剥離方法において、５〜１，０００ｇ程度の範囲にすることが望ましい。以上の如き粘着剤の種類や、塗工量は、前記支持基材３１上に粘着剤層を形成する際に、その剥離強度が前記範囲になるように、選択して使用することが好ましい。また、支持基材３１上に粘着剤層を設け、透明基材１１と粘着剤層を積層するには、粘着剤層のドライラミネーションやホットメルトラミネーション等の方法が採用できる。
【００８１】
簡易接着層は、スチレン−ブタジエン共重合ゴム（ＳＢＲ）、アクリロニトリル−ブタジエン共重合ゴム（ＮＢＲ）やポリアクリル酸エステル等のアクリル系樹脂のラテックスや、ゴム系レジン、ワックス類及びそれらの混合物を用いて、支持基材３１上に従来公知の塗工方式で形成し、透明基材１１と簡易接着層とを加熱しながらドライラミネーションして積層すればよい。そして、透明基材１１と支持基材３１を剥がした後の簡易接着層は、粘着性が低下し、再度、透明基材１１と支持基材３１を貼り合わせることはできない。このような簡易接着層を用いる場合、支持基材３１と簡易接着層との間にプライマー層を設けてもよい。
【００８２】
また、剥離性樹脂層３３として、支持基材３１上にＥＣ層で設けてもよい。ＥＣ層を形成する熱可塑性樹脂は透明基材１１には本質的に接着せず、ＥＣ加工特性のある樹脂であれば特に限定されないが、透明基材１１に一般的に利用されるＰＥＴフィルムに対して、本質的な接着性を有さず加工性も優れる、ポリオレフィン系樹脂が特に好ましい。具体的には、ＬＤＰＥ、ＭＤＰＥ、ＨＤＰＥ、ＰＰ樹脂等を使用できる。
これらの樹脂をＥＣ加工する際の冷却ロールをマットロールを使用して、ＥＣ層表面にマット面が転写されて凹凸形状を賦形して不透明としたり、ポリオレフィン系樹脂に炭酸カルシウム、酸化チタン等の白色顔料を練り混んで、不透明としたり、してもよい。
また、該ＥＣ層は単層でも、複数層でもよい。透明基材１１からの剥離強度は、ＥＣ加工時の加工温度、樹脂種によって調整することができる。このように、支持基材３１上にＥＣ層をＥＣ加工と同時に、いわゆるＥＣラミネーションで支持基材３１と透明基材１１をＥＣ層を介して積層させればよい。
【００８３】
（耐熱滑性層）パッチ転写媒体２０では、必要に応じて、支持基材３１の剥離性樹脂層３３面と反対面に耐熱滑性層を設けてもよい。
パッチ転写媒体２０を用いて被転写体１０１へ再転写はサーマルヘッドやヒートロール等の熱転写プリンターが用いられるので、その熱によるスティッキングやシワなどの悪影響を防止するため、耐熱滑性層を設けてもよい。耐熱滑性層を形成する樹脂としては、従来公知のものであればよく、例えば、ポリビニルブチラール樹脂、ポリビニルアセトアセタール樹脂、アクリル系樹脂、セルロース系樹脂、芳香族ポリアミド樹脂、ポリイミド樹脂、ポリカーボネート樹脂等が挙げられる。
また、耐熱滑性層に添加、又は上塗りする滑り性付与剤としては、例えば、ポリアルコール高分子化合物とポリイソシアネート化合物及び燐酸エステル系化合物からなる層であり、更に充填剤を添加することがより好ましい。耐熱滑性層は、上記に記載した樹脂、滑り性付与剤、更に充填剤を、適当な溶剤により、溶解又は分散させて、支持基材３１の背面に、例えば、グラビア印刷法、スクリーン印刷法等で塗布し乾燥して形成すればよい。
【００８４】
（パッチ）パッチ転写媒体２０は支持材３０面にパッチ２１が剥離可能に積層されている。パッチ２１は透明基材１１／第１のコレステリック液晶層１４／パターニングされた第２のコレステリック液晶層１５／接着層１８もしくは、透明基材１１／第１のコレステリック液晶層１４／パターニングされた第２のコレステリック液晶層１５／ホログラム形成層１６／接着層１８からなる転写材１０の転写部をハーフカット処理してパッチ状であり、支持基材３１／剥離性樹脂層３３からなる支持材３０面に剥離可能に積層されている。
（ハーフカット）ハーフカット処理法としては、カッター刃を取り付けた上型と台座の間に、カット前の積層状態のパッチ転写媒体２０を挿入して、上型を上下動させる方法や、シリンダータイプのロータリーカッター方法、レーザー加工手段により熱処理加工方法等、ハーフカットできる方法であれば特に制限はない。
パッチ２１部分とそれ以外部分を除去しなくてもよいが、図１に示すパッチ転写媒体２０の断面のように、ハーフカットしてパッチ２１部分のみを残して、それ以外部分を予め剥離し除去しておく（当業者はカス取りという）のが好ましい。被転写体へパッチ２１を転写する際に、ハーフカット処理された部分で透明基材１１部が切断されることがなく、確実に転写することができる。
【００８５】
なお、ハーフカットは、一般的には、パッチ２１の回り一周分単位で連続的にカットを施す、四隅等の部分的にアンカット（全くカットがない）部分、ミシン目部分を設けたりして、熱転写プリンター搬送中等の取扱で、ハーフカットの部分が剥離するトラブルを防ぐことができる。なお、支持材３０の少なくとも１部はカットされず連続状にしておく。ハーフカット処理で切断の深さが深過ぎると、支持基材３１まで切断されて、プリンター搬送中にハーフカット加工部で切断され、搬送トラブルが発生しやすくなる。
パッチ２１の形状としては、特に限定されないが、例えば矩形、楕円形、丸形、ドーナッツ形などが例示できる。ハーフカット処理されたパッチ２１部分が被転写体の転写される全面の大きさよりも小さくてもよく、また、パッチ２１部分が、被転写体に対して、部分的に抜けている部分があってもよく、さらに、パッチ転写媒体２０の全幅が、被転写体の転写される面の幅よりも広くてもよい。
（パッチ転写媒体）本発明のパッチ転写媒体２０は、支持基材３１／剥離性樹脂層３３からなる支持材３０面に、透明基材１１／第１のコレステリック液晶層１４／パターニングされた第２のコレステリック液晶層１５／接着層１８もしくは、透明基材１１／第１のコレステリック液晶層１４／パターニングされた第２のコレステリック液晶層１５／ホログラム形成層１６／接着層１８からなる転写材１０の転写部をハーフカット処理したパッチ２１が、剥離可能に積層されている。
【００８６】
（偽造防止媒体）本発明の偽造防止媒体１００は、図２に示すように、本発明のパッチ転写媒体２０を用いて、転写材３０の転写部をハーフカット処理してパッチ状としたパッチ２１を、支持材３０から剥離させて、被転写体１０１へ転写してある。パッチ２１は透明基材１１、コレステリック液晶層１４、１５、もしくはホログラム形成層１６及び接着層１８からなる。
（転写方法）被転写体への転写する転写方法としては、公知の転写法でよく、例えば、熱刻印によるホットスタンプ（箔押）、熱ロールによる転写、サーマルヘッド（感熱印画ヘッド）によるサーマルプリンタ（熱転写プリンタともいう）などの公知の方法が適用できる。また、パッチ２１の形状に合わせて加熱し転写してもよい。ただし、前記したコレスティック液晶層のパターニングと、形成画像や被転写体上の情報との位置精度を確保する必要があるため、各々位置精度確保のための工夫を行う。本転写方法は、通常より低温・低圧下・短時間での転写が可能となっている。このため、被転写体への負荷（熱変形等）も小さいものとなる。
さらに、被転写体の所定部分のみをホログラムデザインに合わせて、覆うように且つ精度よく転写する（偽造防止効果をかもし出したい特定画像部分のみを覆う）ことで、コレステリック液晶層の右もしくは左円偏光性と、その効果を確認できる右もしくは左円偏光板を通しての光の透過・遮蔽効果により、高い偽造防止効果を出すことができる。
【００８７】
この効果は、パッチ転写方法による所定の画像形成部分に精度よく転写形成することにより、画像形成部分の所定部分と、その他の部分とに前記のような差を生じさせることでさらに高まる。
（被転写体）被転写体１０１としては、特に限定されず、例えば天燃繊維紙、コート紙、トレーシングペーパー、転写時の熱で変形しないプラスチックフイルム、ガラス、金属、セラミックス、木材、布等いずれのものでもよく、用途によって、適宜選択すればよい。また、被転写体１０１の媒体はその少なくとも１部が、画像、着色、印刷、その他の加飾が施されていてもよい。
【００８８】
（画像形成層）被転写体１０１への画像としては、特に限定されないが、文字、数字、顔写真などのような画像が形成される。被転写体１０１への画像の形成法としては、熱溶融転写方式、熱昇華転写方式又はインクジェット方式のいずれかが好ましい。
熱転写プリンタ又はインクジェットプリンタで、被転写体１０１へ画像となる画像形成層１０２を印画し、引き続き同一プランタ内のインライン方式で、前記画像形成層１０２面へ偽造防止媒体１００を用いて、パッチ２１を転写することができる。被転写体１０１へ画像形成層１０２を設ける場合には、印字の密着性や定着性を高めるために、必要に応じて受容層（画像形成性を高めた層）を設けてもよい。
被転写体１０１の表面へ設けられた画像形成層１０２は耐久性に欠けるが、パッチ２１が転写され、画像が保護されることにより、各種耐久性に優れ、かつ、耐熱性や耐光性に優れるセキュリティ性に優れる偽造防止媒体１００となる。
このようにして、パッチ転写媒体２０を用いた偽造防止媒体１００は、カードなどの媒体（被転写体）、特に被転写体に画像を形成し、前記画像上に耐久性の高いパッチ（保護層となる）を形成し、過酷な使用条件においても、熱転写画像の各種耐久性に優れ、また、パッチの形成はパッチ（保護層）を画像上に精度良く、容易に転写でき、転写された媒体においては、セキュリティ性に優れ、かつ、使用時耐久性即ちハードコート性を有し、多数回の繰り返し使用でも、媒体の表面と保護する耐擦傷性や耐溶剤性などに加えて、耐熱性や耐光性に優れるコレステリック液晶層を有する。
【００８９】
（耐久性）多数回の繰り返し使用でも、媒体の表面と保護し、機械的化学的な損傷から長期間にわたって保護できるので、極めて過酷な環境で使用されるガソリンスタンドカードや工事現場カード、及び、使用期限がなかったり、長期にわたる入退室カードやポイントカード、金融機関などの多数のセキュリティ管理された部屋への入退室を繰り返す入退室カードなどにも好適に使用することができる。
また、ＪＩＳ−Ｂ−７７５３（サンシャインカーボンアーク灯式耐光性及び耐候性試験機）に準拠して測定した耐候性試験は、５００時間の照射後における印刷物の色の変化を照射前と比較して目視で評価したが、５００時間後でも著しい変化はなかった。
このように、カードなどの媒体（被転写体）へ箔切れがよく容易に転写でき、転写された媒体においては、セキュリティ性に優れ、かつ、使用時の耐久性即ちハードコート性を有し、多数回の繰り返し使用でも、媒体の表面と保護する耐擦傷性や耐溶剤性などに加えて、耐熱性や耐光性に優れるコレステリック液晶層を有している。
【実施例】
【００９０】
以下、実施例及び比較例により、本発明を更に詳細に説明するが、これに限定されるものではない。なお、溶媒を除き、各層の各組成物は固形分換算の質量部である。
（実施例１）透明基材１１として厚さ２５μｍのＰＥＴフィルムを用い、前記基材１１の一方の面へ、下記の第１コレステリック液晶層組成物をステンレス版を使用したスクリーン印刷法により印刷し、印刷直後に紫外線を照射して、乾燥後の厚さが５μｍとなるよう全面に形成し、６０℃で乾燥させた。
・＜第１コレステリック液晶組成物＞
コレステリック液晶顔料
（ワッカーケミー社製、ＨＥＬＩＣＯＮＥ（登録商標）ＨＣＸＬ左円偏光）  ３０部
メジウムインキ（ザ・インクテック（株）製、ＵＶカード用）              ７０部  
得られた第１コレステリック液晶層１４は、左円偏光のみを選択的に反射する光選択反射性を有していた。
この第１コレステリック液晶層１４の上に、第２コレステリック液晶組成物を、同様の方法により、但し、パターン状として、幅１００μｍ、高さ１０ｍｍの反転バーコード４桁を形成（パターニングされたコレステリック液晶層：反転バーコードとは、通常バーコードと白黒反転したもの。）し、６０℃で乾燥させて第２コレステリック液晶層１５を得た。バーコードの幅精度は、±５μｍ以内であった。
・＜第２コレステリック液晶組成物＞
コレステリック液晶顔料
（ワッカーケミー社製、ＨＥＬＩＣＯＮＥ（登録商標）ＨＣＸＬ右円偏光）  ３０部
メジウムインキ（ザ・インクテック（株）製、ＵＶカード用）              ７０部  
得られたコレステリック液晶層は、右円偏光のみを選択的に反射する光選択反射性を有し
ていた。
【００９１】
つぎに、下記の接着層組成物をグラビアコーターで乾燥後の塗布量が３μｍになるように、塗工し６０℃で乾燥させて、接着層１８を形成して、透明基材１１／第１コレステリック液晶層１４／パターニングされた第２コレステリック液晶層１５／接着層１８の層構成からなる転写材１０を得た。
・＜接着層組成物＞
ウレタン樹脂                                                          ２０部
アクリル樹脂                                                          １０部
溶媒（メチルエチルケトン：トルエン＝１：１）                          ７０部
別途、支持基材３１として厚さ３８μｍのＰＥＴフィルムを用い、前記支持基材３１と先に製造した転写材１０とを積層した。支持基材３１面へ下記剥離性樹脂層組成物を、乾燥後の塗布量が３μｍになるように、塗工し７０℃で乾燥させた後に、転写材１０の透明基材１１面とを加圧するドライラミネーション法により剥離層３３を含む、積層品を得た。
・＜剥離性樹脂層組成物（簡易接着層タイプ）＞
アクリル系樹脂ラテックス（日本ゼオン（株）製、ＬＸ８７４）             ３０部
溶媒（水：イソプロピルアルコール＝１：１）                             ７０部
上記の積層品に対して、転写材１０部分に角丸の矩形状のカッター刃を取り付けた上型と台座とのプレス方式でハーフカット処理を行い、カス取りを行って、パッチ２１が剥離可能に積層された連続巻取状の実施例１のパッチ転写媒体２０を得た。
【００９２】
被転写体１０１としてポリ塩化ビニール製のクレジットカード仕様のカードを用い、前記被転写体１０１の表面へ、昇華型熱転写シート（大日本印刷（株）製、イエロー、マゼンタ、シアンの３色のカラー標準リボン）を用いて、６００ｄｐｉの熱転写プリンターで所定の位置に固有情報である顔写真、氏名及び上記したバーコードと同様サイズのバーコード８桁と■マーク４桁分、計１２桁を印画し画像（画像形成層１０２）を形成した。
このバーコードと上記したバーコードを所定の位置精度で重ね合わせることで、認識可能なバーコードとなる。但し、位置のばらつきは２０μｍ程度あった。
バーコードは、１２桁あり、この５番目〜１２番目の上に第１のコレステリック液晶（左円偏光性）を、さらに■マーク上に第２のコレステリック液晶パターン（右円偏光性）が位置するように設定し、パッチ転写媒体２０よりパッチ２１を転写して偽造防止媒体１００を得た。
この偽造防止媒体１００上のバーコード部分を通常の室内光で観察すると、バーコードが８桁しか認識できなかった。
しかし、右円偏光性を有する特定波長の光で観察すると、１２桁全部認識でき、左円偏光性を有する特定波長の光で観察すると４桁しか認識できなかった。このことにより、この偽造防止媒体１００が真正なものであることを証明でき、高い偽造防止性を確認できた。
【００９３】
（実施例２）
前記パターニングされたコレステリック液晶層を設けた面上に、透明紫外線硬化性樹脂組成物を塗布し、ホログラム（顔写真の上に設ける写真サイズと同サイズの偽造防止デザインを有する）の複製用型の型面を接触させたまま紫外線を照射して、透明紫外線硬化性樹脂組成物を硬化させることにより、ホログラム形成層１６の形成を行い、さらにＴｉＯ２透明反射性薄膜４０ｎｍを設けて、厚さ２μｍのホログラム形成層１６を形成し、実施例２のパッチ転写媒体２０を得た。
前記カード上に形成した顔写真画像面へ、ＤＮＰ製のカード用プリンタＣＸ３３０で、そのパッチ転写媒体２０の接着層１８面を重ねて、顔写真の所定の位置にホログラム画像が位置精度よく重なるようにした後、被転写体１０１の全面に転写し支持材３０を剥離し徐去した以外は、実施例１と同様にして実施例２を得た。尚、顔写真が重なる位置にあわせ、コレステリック液晶が顔写真画像を覆うことができるようにパターニング形成した。
この時、顔写真は、ホログラム画像と合わさって観察され、さらにパターニングされたコレステリック液晶特有の色調変化を示し、真正性を示していた。さらに、特定波長の右円偏光性の参照光を当てて、左円偏光板で観察すると、コレステリック液晶層がその光を遮蔽し、ホログラム全体を遮蔽した。さらに、バーコードにおいては実施例１と同様の効果が得られた。
【００９４】
（実施例３）
前記接着材組成物として、下記、画像形成性を有する接着層組成物を使用して、接着層１８を形成し、
・＜画像形成性を有する接着層組成物＞
塩化ビニル・酢酸ビニル共重合樹脂                                      ３０部
溶媒（メチルエチルケトン：トルエン＝１：１）                          ７０部
且つ、顔写真位置とＩＤ番号及びバーコードをコレステリック液晶層のバーコードパターンに位置合わせして印字した以外は、実施例１と同様にして、実施例３のパッチ転写媒体２０を得た。コレステリック液晶層に直接位置合わせしながらバーコード印字ができたため、高精度の位置あわせが可能であり、±１０μｍ以内を達成した。
あとは実施例１と同様にして得られた偽造防止媒体１００は、実施例１と同様の円偏光性を示したが、実施例１より読み取りエラーが少なく、安定して読み取ることができた。このことにより、この偽造防止媒体が真正なものであることを確実に証明できた。
【００９５】
（実施例４）
コレステリック液晶層上にホログラム形成層１６を形成した以外は、実施例３と同様にして実施例４のパッチ転写媒体２０、偽造防止媒体１００を得た。
偽造防止媒体としての効果は、実施例３と同様であった。ただし、ホログラムの偽造防止効果は実施例２と同様であった。
（実施例５）
熱溶融転写プリンターＳＩＳ  ＭＳＰ４０（サングラフィック社製）で画像を形成したこと以外は、実施例３と同様にして実施例５のパッチ転写媒体２０、偽造防止媒体１００を得た。偽造防止媒体としての効果は、実施例３と同様であった。
（実施例６）
熱溶融転写プリンターＳＩＳ  ＭＳＰ４０（サングラフィック社製）で画像を形成したこと以外は、実施例４と同様にして実施例６のパッチ転写媒体２０、偽造防止媒体１００を得た。偽造防止媒体としての効果は、実施例４と同様であった。
【００９６】
（実施例７）
インクジェットプリンター（キャノンｉＰＦ９０００）で画像を形成したこと、以外は、実施例３と同様にして実施例７のパッチ転写媒体２０、偽造防止媒体１００を得た。
偽造防止媒体としての効果は、実施例３と同様であった。
（実施例８）
インクジェットプリンター（キャノンｉＰＦ９０００）で画像を形成したこと以外は、実施例４と同様にして実施例８のパッチ転写媒体２０、偽造防止媒体１００を得た。
偽造防止媒体としての効果は、実施例４と同様であった。
（実施例９）接着層組成物として、
・＜接着層組成物（粘着性接着層）＞
塩化ビニル・酢酸ビニル共重合樹脂                                    ３０部
酢酸ビニル樹脂                                                      ３０部
溶媒（メチルエチルケトン：トルエン＝１：１）                          ４０部
を使用したこと、及び、インクジェットプリンター（キャノンｉＰＦ９０００）で画像を形成したこと、以外は、実施例７と同様にして実施例９のパッチ転写媒体２０、偽造防止媒体１００を得た。
接着層が粘着性を有することで、トナーの定着性に優れ、鮮明な画像を得ることができた。また、粘着性を有することで、被転写体１０１への転写は、低温・低圧下（５０度、０．１トン／ｃｍ２）で実施することができた。
偽造防止媒体としての効果は、実施例３と同様であったが、コレステリック液晶層に対するダメージは、実施例３より軽減されていた。
【００９７】
（実施例１０）コレステリック液晶組成物として、カプセル膜材としてメラミン樹脂を使用したカプセル（平均粒径５〜１０μｍ）を使用し、膜厚として３０μｍとし、支持基材３１の剥離性樹脂層組成物形成面と反対側に、下記ハードコート層組成物を乾燥後の塗布量が３μｍになるように、塗工し７０℃で乾燥させた以外は、実施例１と同様とし、実施例１０のパッチ転写媒体２０、偽造防止媒体１００を得た。
・＜ハードコート層組成物＞
ＭＨＸ４０５ニス（ザ・インクテック社製）                              ２５部
メタアクリレートオリゴマー（日本合成化学社製、商品名紫光６６３０Ｂ）    ５部
光重合開始剤（チバ社製、商品名イルガキュア９０７）                  ０．９部
溶媒（酢酸エチル：メチルイソブチルケトン＝１：１）                    ７０部
カプセル化したことで、ハーフカット時の液晶の染み出しもなく、作業性に優れ、且つ、耐久性に優れるパッチが得られた。また、ハードコート層があることで、カード用プリンタの印字がスムースに実施できた。その他の効果は実施例１と同様であった。
（実施例１１）透明基材１１にパターニングされたコレステリック液晶層を形成した後、そのコレステリック液晶層と反対側にホログラム形成層１６／接着層１８を設けて転写材１０とし、そのコレステリック液晶層面を支持基材３１に設けた剥離性樹脂層面にラミネートしたこと以外は、実施例３と同様にして実施例１１のパッチ転写媒体２０、偽造防止媒体１００を得た。偽造防止媒体としての効果は、実施例１と同様であったが、コレステリック液晶層の効果が実施例１より鮮明に出ていた。
【００９８】
（実施例１２）
透明基材１１として厚さ２５μｍのＰＥＴフィルムを用い、前記基材１１の一方の面へ、
第２コレステリック液晶組成物を、ステンレス版を使用したスクリーン印刷法によりサイズ３０ｍｍ×２０ｍｍのパターン状に印刷し、印刷直後に紫外線を照射して、乾燥後の厚さが５μｍとなるように形成し、６０℃で乾燥させてパターニングされた第２コレステリック液晶層１５を得た。
・＜第２コレステリック液晶組成物＞
コレステリック液晶顔料
（ワッカーケミー社製、ＨＥＬＩＣＯＮＥ（登録商標）ＨＣＸＬ右円偏光）  ３０部
メジウムインキ（ザ・インクテック（株）製、ＵＶカード用）              ７０部  
得られたコレステリック液晶層は、右円偏光のみを選択的に反射する光選択反射性を有し
ていた。
次に、この上に下記の第１コレステリック液晶層組成物を同様の方法により全面に印刷し、印刷直後に紫外線を照射して、乾燥後の厚さが５μｍとなるよう全面に形成し、６０℃で乾燥させた。
・＜第１コレステリック液晶組成物＞
コレステリック液晶顔料
（ワッカーケミー社製、ＨＥＬＩＣＯＮＥ（登録商標）ＨＣＸＬ左円偏光）  ３０部
メジウムインキ（ザ・インクテック（株）製、ＵＶカード用）              ７０部  
得られた第１コレステリック液晶層１４は、左円偏光のみを選択的に反射する光選択反射性を有していた。
【００９９】
つぎに、下記の接着層組成物をグラビアコーターで乾燥後の塗布量が３μｍになるように、塗工し６０℃で乾燥させて、接着層１８を形成して、透明基材１１／パターニングされた第２コレステリック液晶層１５／第１コレステリック液晶層１４／接着層１８の層構成からなる転写材１０を得た。
・＜接着層組成物＞
ウレタン樹脂                                                          ２０部
アクリル樹脂                                                          １０部
溶媒（メチルエチルケトン：トルエン＝１：１）                          ７０部
以下、実施例１と同様にして実施例１２のパッチ転写媒体２０を得た。
被転写体１０１としてポリ塩化ビニール製のクレジットカード仕様のカードを用い、前記被転写体１０１の表面へ、昇華型熱転写シート（大日本印刷（株）製、イエロー、マゼンタ、シアンの３色のカラー標準リボン）を用いて、６００ｄｐｉの熱転写プリンターで所定の位置に固有情報である顔写真、氏名及び、ＩＤ番号を１２桁形成し、画像（画像形成層１０２）を形成した。
このＩＤ番号の５番目〜１２番目の上に第１のコレステリック液晶（左円偏光性）を、さらに９番目〜１２番目の上に第２のコレステリック液晶（右円偏光性）が位置するようにパッチ転写を実施し、偽造防止媒体１００を得た。
これを室内光で観察すると、ＩＤ番号１〜１２番すべて見えたが、特定波長の右入射光では、ＩＤ番号１〜８番のみ見え、特定波長の左入射光では、ＩＤ番号１〜４番のみ見えた。さらに、特定波長の右及び左入射光を合わせて観察したことろ、ＩＤ番号１〜８番のみ見えるが、右円偏光性の光を遮蔽する円偏光板を通してみると、ＩＤ番号１〜４番のみとなった。すなわち、５番〜８消番が失していた。
このことにより、この偽造防止媒体１００が真正なものであることを証明でき、高い偽造防止性を確認できた。
【０１００】
（実施例１３）
実施例２と同様にしてホログラム形成層１６を設けたこと、及び、パターニングされた第２コレステリック液晶層の上に、さらに、下記剥離層組成物を、乾燥後の塗布量が５μｍになるように、グラビアコーティング方式にて、塗工し６０℃で乾燥させて剥離層を形成した以外は、実施例１２と同様にして実施例１３のパッチ転写媒体２０及び偽造防止媒体１００を得た。
・＜剥離層層組成物＞
ポリメタクリル酸メチル                      １００部
ポリエチレンワックス（平均粒径５μｍ）          ５部
溶媒（トルエン：メチルエチルケトン＝１：１）３００部
偽造防止媒体としての効果は、実施例２と同様であったが、より耐久性に優れていた。
（実施例１４）
透明基材１１として厚さ２５μｍのＴＡＣ（トリアセテート）フィルムを使用し、その一方の面へ第1コレステリック液晶層、他方にパターニングされた第２コレステリック液晶層及び接着剤層を設けたこと、及び、第１コレステリック液晶層上に保護層として、イミド系樹脂からなる耐熱滑性層組成物を、乾燥後の塗布量が２μｍになるように、グラビアコーティング方式により塗工し１００℃で乾燥させて、耐熱滑性層を形成した以外は、全て実施例１と同様として実施例１３のパッチ転写媒体２０及び偽造防止媒体１００を得た。
偽造防止媒体としての効果は、実施例１と同様であった。
【０１０１】
（実施例１５）
実施例１３に実施例２と同様にしてホログラム形成層１６を設けた以外は、実施例１３と同様にして実施例１４のパッチ転写媒体２０及び偽造防止媒体１００を得た。
偽造防止媒体としての効果は、実施例２と同様であった。
（実施例１６）
実施例１において、第１コレステリック液晶、第２のコレステリック液晶層に使用するコレステリック液晶顔料として、
それぞれ、
・ワッカーケミー社製、ＨＥＬＩＣＯＮＥ（登録商標）ＨＣＸＬ左円偏光：青色
・ワッカーケミー社製、ＨＥＬＩＣＯＮＥ（登録商標）ＨＣＸＬ右円偏光：緑色
を使用した以外は、全て実施例１と同様として、実施例１６のパッチ転写媒体２０及び偽造防止媒体１００を得た。
偽造防止媒体としての効果は、実施例１と同様であったが、さらに、色調のことなる２層の液晶層が観察する角度によって、その色合いを変え変造防止性に優れる外観を呈していた。
【０１０２】
（比較例１）被転写体１０１としてポリ塩化ビニール製のクレジットカード仕様のカードを用い、前記被転写体１０１の表面へ、昇華型熱転写シート（大日本印刷（株）製、イエロー、マゼンタ、シアンの３色のカラー標準リボン）を用いて、６００ｄｐｉの熱転写プリンターで所定の位置に固有情報である顔写真、氏名及びＩＤ番号５桁を印画し画像を形成したままの状態のカードを比較例とした。
（比較例２）転写シートとして、ホログラム形成層１６を有し、ハーフカット処理をすること以外は、比較例１と同様にして比較例２を得た。
比較例２は、ホログラム画像を観察することができる点で、比較例より偽造防止性に優れており、且つ、透明基材を最表面に有しているため、耐久性にも優れていたが、ホログラム画像を目視確認するのみであるため、真正なものであるか否かに不安が残った。
【０１０３】
（評価試験）評価は被転写体へ転写し、転写性、転写後の表面の硬度、スクラッチ性、及び耐光性で評価した。
（評価結果）
実施例１〜１６、比較例２のパッチ転写媒体２０は、転写時の剥離性もよく、正常に転写することができた。
鉛筆硬度試験を、ＪＩＳ−Ｋ−５４００に準拠して測定したところ、２Ｈ以上の硬度を有しており、十分な耐久性を示した。
また、耐光性に関しては、ＪＩＳ−Ｂ−７７５３（サンシャインカーボンアーク灯式耐光性及び耐候性試験機）に準拠して測定を行い、５００時間の照射後における画像の色の変化を照射前と比較して目視で評価した。実施例１〜１６、比較例２のパッチ転写媒体２０において、著しい変化はなく良好な耐光性であった。
しかしながら、比較例１では、鉛筆硬度試験でＢ以下であり、また耐光性試験では、退色が見られ、やや不良であった。
（真正性評価）
実施例１〜１６は、コレステリック液晶層の色調変化性及び、偏光特性、さらにはホログラム形成層１６の存在及び偏光特性等の確認により、その真正性を十分確認できた。
しかし、比較例１、２は、目視にて画像を確認するのみであり、真正性に不安が残った。
【図面の簡単な説明】
【０１０４】
【図１】本発明の１実施例を示すパッチ転写媒体の断面図である。
【図２】本発明のパッチ転写媒体を用いて転写した本発明の１実施例を示す偽造防止媒体の断面図である。（被転写媒体に、あらかじめ画像が形成されている。）
【図３】本発明のパッチ転写媒体を用いて転写した本発明の別の実施例を示す偽造防止媒体の断面図である。（パッチ転写媒体に、あらかじめ画像が形成されている。）
【符号の説明】
【０１０５】
１０：転写材
１１：基材
１４：第１コレステリック液晶層
１５：パターニングされた第２コレステリック液晶層
１６：ホログラム形成層
１７：ホログラムレリーフ
１８：接着層
２０：パッチ転写媒体
２１：パッチ
３０：支持材
３１：支持基材
３３：剥離性樹脂層
１００：偽造防止媒体
１０１：被転写体
１０２：画像形成層
【図１】
2010120230.tif 000017
【図２】
2010120230.tif 000018
【図３】
2010120230.tif 000019